(57)【特許請求の範囲】
【請求項１】
第１成分として、下記の式（Ｉ−２）で表される化合物群から選択される少なくとも１つの化合物と、第２成分として、下記の式（ＩＩ−２）で表される化合物群から選択される少なくとも１つの化合物と、第３成分として、式（ＩＩＩ−１）および式（ＩＩＩ−２）で表される化合物群から選択される少なくとも１つの化合物を含有し、かつ、液晶組成物の全重量に基づいて、第１成分の含有量が４０〜７０重量％、第２成分の含有量が１５〜２０重量％、第３成分の含有量が６〜１２重量％である液晶組成物：
式（Ｉ−２）
0004329298.tif 000024
式（II−２）
0004329298.tif 000025
式（III−１）
0004329298.tif 000026
式（III−２）
0004329298.tif 000027
（式中、Ｒ１およびＲ３は、独立に炭素数１〜１０のアルキルであり、このアルキルにおいて任意の−ＣＨ２−は−Ｏ−または−ＣＨ＝ＣＨ−で置き換えられてもよく；Ｒ２は、炭素数１〜１０のアルキル、−Ｆ、または−Ｃｌであり；Ｘ４、Ｘ５、Ｘ８、およびＸ１０は、独立に−Ｆまたは−Ｈであり；Ｘ９は、−Ｆ、−Ｃｌ、−ＣＦ３、−ＯＣＦ３、または−ＯＣＦ２Ｈであり；Ａ１は、１，４−シクロヘキシレン、または任意の−Ｈが−Ｆで置き換えられてもよい１，４−フェニレンであり；Ａ２は、１，４−シクロヘキシレン、ピリミジン−２，５−ジイル、または任意の−Ｈが−Ｆで置き換えられてもよい１，４−フェニレンであり；Ｚ１およびＺ３は、独立に単結合、−（ＣＨ２）２−、または−（ＣＨ２）４−であり；Ｒ４およびＲ６は、独立に炭素数１〜１０のアルキルであり、このアルキルにおいて任意の−ＣＨ２−は−Ｏ−または−ＣＨ＝ＣＨ−で置き換えられてもよく；Ｒ５は、炭素数２〜１０のアルケニルであり；Ｒ７は、炭素数１〜１０のアルキル、炭素数１〜１０のアルコキシ、−Ｆ、−Ｃｌ、または−ＯＣＦ３であり；Ａ３は、任意の−Ｈが−Ｆで置き換えられてもよい１，４−フェニレンであり；Ｚ５は、単結合であり；Ｘ１１およびＸ１２は独立に−Ｆまたは−Ｈである。）
【請求項２】
請求項１記載の液晶組成物を含有する液晶表示素子。
【請求項３】
請求項１記載の液晶組成物を含有するＯＣＢモード液晶表示素子。
【発明の詳細な説明】
【０００１】
【発明の属する技術分野】
本発明は、液晶組成物、該液晶組成物を含有する液晶表示素子およびＯＣＢモ−ドの液晶表示素子に関する。本明細書においては、本発明の液晶組成物を単に組成物と表記することがある。また、式（Ｉ）で表される化合物を化合物（Ｉ）と表記し、その他の式で表される化合物もこれに準拠して表記することがある。
【０００２】
【従来の技術】
視野角が広く応答時間が短いことから、ＯＣＢ（optically compensated bend）モ−ドを用いた液晶表示素子の実用化が検討されている。最近では、動画に対応するために、より応答時間が短く、ＯＣＢモードに適した液晶組成物が求められている。
【０００３】
従来のＴＦＴ（thin film transistor）駆動の液晶表示素子では、ＴＮ（twisted nematic）モード、ＩＰＳ（in-plain switching）モードまたはＶＡ（vertical alignment）モードを用いて高速化が図られている。しかしながら、ＣＲＴ（cathode-ray tube）並に動画を表示する為には、さらに応答時間を短くする必要がある。このため、より応答時間の短い液晶組成物と液晶表示素子が望まれている。ＯＣＢモードを用いた液晶表示素子においても同様であり、応答時間の短い液晶組成物が望まれている。さらに、液晶表示素子の低消費電力化も図られている。液晶表示素子を低い電圧で駆動するためにしきい値電圧の低い液晶組成物も望まれている。
【０００４】
ＯＣＢモードの液晶表示素子に関しては、特開平７−８４２５４号公報および Society for Information Display International Symposium（SID 93）,277（1993）に記載があり、ＯＣＢモードの液晶表示素子に用いられる液晶組成物に関しては、特開平９−１７６６４５号公報および特開平１１−３０２６５３号公報に記載がある。反射型のＲ−ＯＣＢモードの液晶表示素子に関しては、Society for Information Display International Symposium（SID 96）,618（1996）等に記載がある。
【０００５】
【発明が解決しようとする課題】
本発明は、応答時間が短く、かつ、しきい値電圧が低い液晶組成物および該組成物を用いた液晶表示素子、特にＯＣＢモードの液晶表示素子を提供することを目的とする。
【０００６】
【課題を解決するための手段】
本発明者らは、以下に示される本発明の液晶組成物が、従来の液晶組成物に比較して、短い応答時間と、低いしきい値電圧を有しており、液晶表示素子、特にＯＣＢモードの液晶表示素子に好適に使用できることを見いだし、この知見に基づいて本発明を完成した。
【０００７】
本発明は、次の第１項から第８項に示される。
（１）第１成分として、下記の式（I）で表される化合物群から選択される少なくとも１つの化合物と、第２成分として、下記の式（II）で表される化合物群から選択される少なくとも１つの化合物とを含有し、かつ,組成物の 全重量に基づいて、第１成分の含有量が３０〜９５重量％、第２成分の含有量が５〜７０重量％である液晶組成物。
【０００８】
式（Ｉ）
0004329298.tif 000002
式（II）
0004329298.tif 000003
（式中；Ｒ１およびＲ３は、独立に炭素数１〜１０のアルキルであり、このアルキルにおいて任意の−ＣＨ２−は−Ｏ−または−ＣＨ＝ＣＨ−で置き換えられてもよく；Ｒ２は、炭素数１〜１０のアルキル、−Ｆ、または−Ｃｌであり；Ｘ１、Ｘ２、Ｘ３、Ｘ４、Ｘ５、Ｘ６、Ｘ７、Ｘ８、およびＸ１０は、独立に−Ｆまたは−Ｈであり；Ｘ９は、−Ｆ、−Ｃｌ、−ＣＦ３、−ＯＣＦ３、または−ＯＣＦ２Ｈであり；Ａ1  およびＡ２は、独立に１，４−シクロヘキシレン、ピリミジン−２，５−ジイル、または任意の−Ｈが−Ｆで置き換えられてもよい１，４−フェニレンであり；Ｚ１およびＺ３は、独立に単結合、−（ＣＨ２）２−、または−（ＣＨ２）４−であり；Ｚ２は、単結合または−ＣＦ２Ｏ−であり；Ｚ４は、単結合、−ＣＯＯ−、または−ＣＦ２Ｏ−である。）。
【０００９】
上記のかっこ中、「このアルキルにおいて任意の−ＣＨ２−は−Ｏ−または−ＣＨ＝ＣＨ−で置き換えられてもよい」との文言の意味を実例で示す。ただし、本発明はこれらの実例に限定されない。アルキルがＣ４Ｈ９−の場合に、−ＣＨ２−を−Ｏ−または−ＣＨ＝ＣＨ−で置き換えた基の一部は、Ｃ３Ｈ７Ｏ−、ＣＨ３−ＣＨ２−Ｏ−ＣＨ２−、ＣＨ３−Ｏ−ＣＨ２−Ｏ−、Ｈ２Ｃ＝ＣＨ−（ＣＨ２）３−、ＣＨ３−ＣＨ＝ＣＨ−（ＣＨ２）２−、Ｈ２Ｃ＝ＣＨ−（ＣＨ２）２−Ｏ−である。このように「任意の」の語は、「少なくとも１つの」ということを意味する。化合物の安定性を考慮して、酸素と酸素とが隣接したＣＨ３−Ｏ−Ｏ−ＣＨ２−よりも、酸素と酸素とが隣接しないＣＨ３−Ｏ−ＣＨ２−Ｏ−の方が好ましい。
【００１０】
（２）第３成分として、式（III−１）および式（III−２）で表される化合物群から選択される少なくとも１つの化合物をさらに含有する前記第１項記載の液晶組成物。
【００１１】
式（III−１）
0004329298.tif 000004
式（III−２）
0004329298.tif 000005
（式中；Ｒ４、Ｒ５、およびＲ６は、独立に炭素数１〜１０のアルキルであり、このアルキルにおいて任意の−ＣＨ２−は−Ｏ−または−ＣＨ＝ＣＨ−によって置き換えられてもよく；Ｒ７は、炭素数１〜１０のアルキル、炭素数１〜１０のアルコキシ、−Ｆ、−Ｃｌ、または−ＯＣＦ3であり；Ａ３は、１，４−シクロヘキシレン、または任意の−Ｈが−Ｆで置き換えられてもよい１，４−フェニレンであり；Ｚ５は、単結合、−（ＣＨ２）２−、−ＣＯＯ−、または−ＣＦ２Ｏ−であり；Ｘ１１およびＸ１２は独立に−Ｆまたは−Ｈである。）。
【００１２】
（３）第１成分が、式（Ｉ−１）および式（Ｉ−２）で表される化合物群から選択される少なくとも１つの化合物である前記第１項記載の液晶組成物。
式（Ｉ−１）
0004329298.tif 000006
式（Ｉ−２）
0004329298.tif 000007
（式中；Ｒ１  、Ａ１  、Ｚ１  、Ｒ２  、Ｘ４、およびＸ５は、それぞれ第１項で定義された意味と同一である。）。
【００１３】
（４）第２成分が、式（II−１）、（II−２）および（II−３）で表される化合物群から選択される少なくとも１つの化合物である前記第１項記載の液晶組成物。
【００１４】
一般式（II−１）
0004329298.tif 000008
一般式（II−２）
0004329298.tif 000009
一般式（II−３）
0004329298.tif 000010
（式中；Ｒ３、Ｘ６、Ｘ８、Ｘ９、Ｘ１０、Ａ２、およびＺ３は、それぞれ前記第１項で定義した意味と同一である。）。
【００１５】
（５）組成物の全重量に基づいて、第３成分の含有量が２〜３０重量％である前記第２項記載の液晶組成物。
【００１６】
（６）前記第１項〜第５項のいずれか１項記載の液晶組成物の、ＯＣＢモードの液晶表示素子への利用。
【００１７】
（７）前記第１項〜第５項のいずれか１項記載の液晶組成物を含有する液晶表示素子。
【００１８】
（８）前記第１項〜第５項のいずれか１項記載の液晶組成物を含有するＯＣＢモードの液晶表示素子。
【００１９】
【発明の実施の形態】
本発明の組成物において、各成分が果たす効果について説明する。
化合物（I）は、光学異方性が比較的大きく、透明点が高い。この化合物は組成物において光学異方性を大きくし、およびネマチック−等方性液体の相転移温度（透明点：ＴNI）を高くすることに寄与する。化合物（Ｉ）の好ましい例を以下に示す。
【００２０】
0004329298.tif 000011
【００２１】
0004329298.tif 000012
【００２２】
これらの化合物におけるＲ１の記号は、前記第１項に記載したそれと同一である。好ましいＲ１は、炭素数１〜１０のアルキル、炭素数２〜１１のアルケニルまたは炭素数１〜９のアルコキシである。特に好ましいＲ１は、炭素数２〜７のアルキルである。
【００２３】
化合物（II）は、誘電率異方性が大きく、光学異方性は中程度または大きい。この化合物は、組成物の光学異方性をそれほど小さくすることなく誘電率異方性を大きくする。化合物（II）の好ましい例を以下に示す。
【００２４】
0004329298.tif 000013
0004329298.tif 000014
0004329298.tif 000015
0004329298.tif 000016
0004329298.tif 000017
0004329298.tif 000018
0004329298.tif 000019
【００２５】
これらの化合物におけるＲ３の記号は、前記第１項に記載したそれと同一である。好ましいＲ３は、炭素数１〜１０のアルキル、炭素数２〜１１のアルケニルまたは炭素数１〜９のアルコキシである。特に好ましいＲ３は、炭素数２〜７のアルキルである。
【００２６】
化合物（III−１）および化合物（III−２）は、粘度が低く、透明点が低い。この化合物は組成物の、透明点を調整する、粘度を低下させる、低温における相溶性を改善する目的に使用する。化合物（III−１）および化合物（III−２）の好ましい例を以下に示す。
【００２７】
0004329298.tif 000020
【００２８】
0004329298.tif 000021
【００２９】
0004329298.tif 000022
【００３０】
ここでＲ'は、炭素数１〜１０のアルキルまたは炭素数１〜１０のアルコキシである。これらの化合物におけるＲ４、Ｒ５およびＲ６の記号は、前記第２項に記載したそれと同一である。好ましいＲ４、Ｒ５およびＲ６は、炭素数１〜１０のアルキルまたは炭素数２〜１１のアルケニルである。特に好ましいＲ４、Ｒ５およびＲ６は、炭素数２〜７のアルキルまたは炭素数２〜７のアルケニルである。
【００３１】
組成物が実質的に第１成分と第２成分とからなる場合は、組成物の全重量に基づいて、第１成分が３０〜９５重量％、第２成分が５〜７０重量％である。組成物が実質的に第１成分、第２成分、および第３成分からなる場合は、組成物の全重量に基づいて、第１成分が３０〜９５重量％、第２成分が５〜７０重量％、第３成分が２〜３０重量％であることが好ましい。さらに好ましくは、組成物の全重量に基づいて、第１成分が４０〜８５重量％、第２成分が１５〜６０重量％、第３成分が２〜２０重量％である。各成分は、少なくとも２つの化合物からなることが望ましい。
【００３２】
組成物には、本発明の効果を損なわない限度において、前記の第１成分、第２成分、および第３成分以外の液晶性化合物を混合することができる。組成物に適当な添加物を加えて物性を調整してもよい。液晶にらせん構造を誘起し、そのねじれ角を調整する目的で、コレステリルノナノエート（ＣＮ cholesteryl nonanoate）等のキラルドープ剤を組成物に添加してもよい。液晶組成物は、各成分を混合し、加熱して互いに溶解させて調製する。
【００３３】
上述の組成物は、ＯＣＢモードの液晶表示素子に特に好適である。組成物はＴＮモードやＩＰＳモードの液晶表示素子にも使用できる。組成物は色素を添加したＧＨ（guest host）モードやポリマー分散型（polymer dispersed liquid crystal）の液晶表示素子にも使用できる。
【００３４】
【実施例】
以下、実施例および比較例により本発明を具体的に説明する。本発明はこれらの実施例に限定されない。最初に、組成物の成分である化合物とその量（重量％）を示した。化合物は下記の表１の取り決めに従い、左末端基、結合基、環構造および右末端基の記号によって表示した。１，４−シクロヘキシレンの立体配置はトランスである。かっこ中の番号は本明細書で記載した化合物の番号に対応する。次に組成物の物性値を示した。
【００３５】
0004329298.tif 000023
【００３６】
物性値の測定は次の通りである。ネマチック相の上限温度（透明点；ＴNI）は、偏光顕微鏡を用い、昇温過程において、ネマチック相から等方性液体に変化する時の温度を測定することにより求めた。ネマチック相の下限温度（ＴCN）は、１０℃、０℃、−１０℃、−２０℃、−３０℃、−４０℃に調整した各々のフリーザー中に３０日間保管したあと、組成物の液晶相を観察した。例えば、ある液晶組成物が、−２０℃ではネマチック相のままであり、−３０℃では結晶またはスメクチック相に変化した場合は、ＴCN＜−２０℃と表記した。
【００３７】
光学異方性（屈折率異方性；Δｎ）は、波長５８９ｎｍの光を用い、２５℃で測定した。しきい値電圧（Ｖth）は、セル厚が（０．４／Δｎ）μｍ、ツイスト角が８０°のセルを用い、２５℃で測定した。Δｎは屈折率異方性の値である。このセルに、ノーマリーホワイトモードの条件で、周波数が３２Ｈｚの矩形波を印加した。しきい値電圧（Ｖth）は、光の透過率が９０％になったときの印加電圧であり、単位はボルトである。
【００３８】
応答時間（τ）は、セル厚が（１．０／Δｎ）μｍであり、上下基板におけるラビングの方向が同一であり、２枚の偏向板を備えた表示素子を用い、ノーマリーホワイトモードの条件で、２５℃で測定した。Δｎは屈折率異方性の値である。この素子に電圧（Ｖoff）を印加し、液晶をベンド配向にして、白表示（光が素子を透過する）をさせた。この素子にさらに電圧を（Ｖon）印加して、黒表示（光が素子で遮断される）をさせた。印加電圧をＶonからＶoffに切り替えて、透過率が０％から９０％まで増加する時間（τoff）を測定した。印加電圧をＶoffからＶonに切り替えて、透過率が１００％から１０％まで低下する時間（τon）を測定した。応答時間はτonとτoffの和である。単位はミリ秒である。
【００３９】
実施例１
５−ＨＢＢ（Ｆ）Ｂ−２                           （I）           ５％
５−ＨＢＢ（Ｆ）Ｂ−３                           （I）           ５％
３−ＢＢ（Ｆ，Ｆ）ＣＦ２ＯＢＢ−５               （I）           ５％
５−ＢＢ（Ｆ，Ｆ）ＣＦ２ＯＢＢ−２               （I）           ５％
５−ＢＢ（Ｆ，Ｆ）ＣＦ２ＯＢＢ−３               （I）         １０％
３−ＢＢ（Ｆ，Ｆ）ＣＦ２ＯＢＢ−Ｆ               （I）         １０％
３−ＨＢＢ（Ｆ，Ｆ）−Ｆ                        （II）         １５％
５−ＨＢＢ（Ｆ，Ｆ）−Ｆ                        （II）         １５％
３−ＢＢ（Ｆ，Ｆ）ＣＦ２ＯＢ（Ｆ，Ｆ）−Ｆ      （II）         １０％
３−ＢＢ（Ｆ，Ｆ）ＣＦ２ＯＢ−Ｆ                （II）         １０％
５−ＢＢ（Ｆ，Ｆ）ＣＦ２ＯＢ−Ｆ                （II）         １０％
ＴNI＝１１７．５（℃）；Δｎ＝０．１８７；Ｖth＝１．６７（Ｖ）；
ＴCN＜−３０（℃）；τ＝７（ｍｓ）。
【００４０】
実施例２
３−ＢＢ（Ｆ，Ｆ）ＣＦ２ＯＢＢ−５                （I）        １０％
５−ＢＢ（Ｆ，Ｆ）ＣＦ２ＯＢＢ−２                （I）        １０％
５−ＢＢ（Ｆ，Ｆ）ＣＦ２ＯＢＢ−３                （I）        １０％
５−ＢＢ（Ｆ，Ｆ）ＣＦ２ＯＢＢ−５                （I）        １０％
３−ＢＢ（Ｆ，Ｆ）ＣＦ２ＯＢＢ−Ｆ                （I）        ２０％
３−ＢＢ（Ｆ，Ｆ）ＣＦ２ＯＢ（Ｆ）−Ｆ           （II）        ２０％
５−ＢＢ（Ｆ，Ｆ）ＣＦ２ＯＢ（Ｆ）−Ｆ           （II）        １０％
３−ＢＢ（Ｆ，Ｆ）ＣＦ２ＯＢ−Ｆ                 （II）        １０％
ＴNI＝７９．２（℃）；Δｎ＝０．１７８；Ｖth＝１．１５（Ｖ）；
ＴCN＜−２０（℃）；τ＝４．５（ｍｓ）。
【００４１】
実施例３
５−ＨＢＢ（Ｆ）Ｂ−２                            （I）        １０％
５−ＨＢＢ（Ｆ）Ｂ−３                            （I）        １０％
２−ＢＢ（Ｆ，Ｆ）ＣＦ２ＯＢＢ−５                （I）          ５％
５−ＢＢ（Ｆ，Ｆ）ＣＦ２ＯＢＢ−３                （I）          ５％
３−ＨＢＢ（Ｆ，Ｆ）−Ｆ                         （II）        １０％
３−ＨＢＢ（Ｆ）−Ｆ                             （II）        １５％
２−ＢＢ（Ｆ，Ｆ）ＣＦ２ＯＢ（Ｆ，Ｆ）−Ｆ       （II）          ３％
３−ＢＢ（Ｆ，Ｆ）ＣＦ２ＯＢ（Ｆ，Ｆ）−Ｆ       （II）        １５％
５−ＢＢ（Ｆ，Ｆ）ＣＦ２ＯＢ（Ｆ，Ｆ）−Ｆ       （II）          ７％
３−ＢＢ（Ｆ，Ｆ）ＣＦ２ＯＢ−ＣＬ               （II）        １０％
５−ＢＢ（Ｆ，Ｆ）ＣＦ２ＯＢ−ＣＬ               （II）        １０％
ＴNI＝９８．９（℃）；Δｎ＝０．１７８；Ｖth＝１．６５（Ｖ）；
ＴCN＜−３０（℃）；τ＝４．２（ｍｓ）。
【００４２】
実施例４
３−ＢＢ（Ｆ，Ｆ）ＣＦ２ＯＢＢ−Ｆ                （I）        １５％
５−ＢＢ（Ｆ，Ｆ）ＣＦ２ＯＢＢ−Ｆ                （I）        １５％
３−ＢＢ（Ｆ，Ｆ）ＣＦ２ＯＢＢ−ＣＬ              （I）        １０％
４−ＢＢ（Ｆ，Ｆ）ＣＦ２ＯＢＢ−ＣＬ              （I）        １０％
５−ＢＢ（Ｆ，Ｆ）ＣＦ２ＯＢＢ−ＣＬ              （I）        １０％
５−ＨＢ（Ｆ，Ｆ）ＣＦ２ＯＢＢ−２                （I）          ２％
３−ＨＢ（Ｆ，Ｆ）ＣＦ２ＯＢＢ−Ｆ                （I）          ２％
４−ＨＢ（Ｆ，Ｆ）ＣＦ２ＯＢＢ−ＣＬ              （I）          ２％
２−ＨＢＢ（Ｆ，Ｆ）−Ｆ                         （II）          ５％
５−Ｈ２ＢＢ（Ｆ，Ｆ）−Ｆ                       （II）          ５％
４−ＨＢＢ（Ｆ）−Ｆ                             （II）          ５％
３−Ｈ２ＢＢ（Ｆ）−Ｆ                           （II）          ５％
３−ＨＢ（Ｆ，Ｆ）ＣＦ２ＯＢ（Ｆ）−Ｆ           （II）          ５％
５−ＨＢ（Ｆ，Ｆ）ＣＦ２ＯＢ（Ｆ，Ｆ）−Ｆ       （II）          ５％
３−ＨＢ（Ｆ，Ｆ）ＣＦ２ＯＢ−Ｆ                 （II）          ２％
５−ＨＢ（Ｆ，Ｆ）ＣＦ２ＯＢ−ＣＬ               （II）          ２％
ＴNI＝８８．２（℃）；Δｎ＝０．１７１；Ｖth＝１．２２（Ｖ）；
ＴCN＜−３０（℃）；τ＝４．９（ｍｓ）。
【００４３】
実施例５
２−ＨＢ（Ｆ，Ｆ）ＣＦ２ＯＢＢ（Ｆ）−Ｆ          （I）          ５％
３−ＨＢ（Ｆ，Ｆ）ＣＦ２ＯＢＢ（Ｆ）−Ｆ          （I）        １５％
５−ＨＢ（Ｆ，Ｆ）ＣＦ２ＯＢＢ（Ｆ）−Ｆ          （I）        １０％
３−ＨＢ（Ｆ，Ｆ）ＣＦ２ＯＢＢ（Ｆ，Ｆ）−Ｆ      （I）        １０％
２−ＨＢＢ（Ｆ）−Ｆ                             （II）          ６％
３−ＨＢＢ（Ｆ）−Ｆ                             （II）          ７％
５−ＨＢＢ（Ｆ）−Ｆ                             （II）          ７％
２−Ｈ２ＢＢ（Ｆ）−Ｆ                           （II）        １０％
３−Ｈ２ＢＢ（Ｆ）−Ｆ                           （II）        １０％
３−ＢＢ（Ｆ，Ｆ）ＣＦ２ＯＢ−ＯＣＦ３           （II）          ５％
５−ＢＢ（Ｆ，Ｆ）ＣＦ２ＯＢ−ＯＣＦ３           （II）          ５％
３−ＢＢ（Ｆ，Ｆ）ＣＦ２ＯＢ−Ｆ                 （II）          ５％
５−ＢＢ（Ｆ，Ｆ）ＣＦ２ＯＢ−Ｆ                 （II）          ５％
ＴNI＝７７．３（℃）；Δｎ＝０．１６５；Ｖth＝１．０５（Ｖ）；
ＴCN＜−３０（℃）；τ＝５．３（ｍｓ）。
【００４４】
実施例６
２−ＢＢ（Ｆ，Ｆ）ＣＦ２ＯＢＢ−５                （I）          ６％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
５−ＢＢ（Ｆ，Ｆ）ＣＦ２ＯＢＢ−５                （I）          ６％
２−ＢＢ（Ｆ，Ｆ）ＣＦ２ＯＢＢ−Ｆ                （I）          ５％
３−ＢＢ（Ｆ，Ｆ）ＣＦ２ＯＢＢ−Ｆ                （I）          ５％
４−ＢＢ（Ｆ，Ｆ）ＣＦ２ＯＢＢ−Ｆ                （I）          ５％
５−ＢＢ（Ｆ，Ｆ）ＣＦ２ＯＢＢ−Ｆ                （I）          ５％
３−ＢＢ（Ｆ，Ｆ）ＣＦ２ＯＢＢ−ＣＬ              （I）        １０％
４−ＢＢ（Ｆ，Ｆ）ＣＦ２ＯＢＢ−ＣＬ              （I）        １０％
３−ＢＢ（Ｆ，Ｆ）ＣＦ２ＯＢ（Ｆ）−Ｆ           （II）        １０％
５−ＢＢ（Ｆ，Ｆ）ＣＦ２ＯＢ（Ｆ）−Ｆ           （II）          ５％
５−ＨＢＥＢ（Ｆ）−Ｆ                           （II）          ３％
３−ＨＢＥＢ（Ｆ，Ｆ）−Ｆ                       （II）          ３％
５−ＨＢ（Ｆ）ＥＢ（Ｆ，Ｆ）−Ｆ                 （II）          ３％
３−Ｈ４ＢＢ（Ｆ，Ｆ）−Ｆ                       （II）          ３％
３−ＰｙＢＢ（Ｆ，Ｆ）−Ｆ                       （II）          ３％
ＴNI＝９７．９（℃）；Δｎ＝０．１８６；Ｖth＝１．１１（Ｖ）；
ＴCN＜−３０（℃）；τ＝６．５（ｍｓ）。
【００４５】
実施例７
２−ＢＢ（Ｆ，Ｆ）ＣＦ２ＯＢＢ−５                （I）          ６％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
５−ＢＢ（Ｆ，Ｆ）ＣＦ２ＯＢＢ−５                （I）          ６％
３−ＢＢ（Ｆ，Ｆ）ＣＦ２ＯＢＢ−Ｆ                （I）        １０％
４−ＢＢ（Ｆ，Ｆ）ＣＦ２ＯＢＢ−Ｆ                （I）        １０％
５−ＢＢ（Ｆ，Ｆ）ＣＦ２ＯＢＢ−Ｆ                （I）        １０％
２−ＢＢ（Ｆ，Ｆ）ＣＦ２ＯＢＢ−ＣＬ              （I）          ５％
３−ＢＢ（Ｆ，Ｆ）ＣＦ２ＯＢＢ−ＣＬ              （I）          ５％
４−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
３−ＢＢ（Ｆ，Ｆ）ＣＦ２ＯＢ（Ｆ）−Ｆ           （II）        １０％
５−ＢＢ（Ｆ，Ｆ）ＣＦ２ＯＢ（Ｆ）−Ｆ           （II）        １０％
ＴNI＝１０１．９（℃）；Δｎ＝０．２０１；Ｖth＝１．４３（Ｖ）；
ＴCN＜−３０（℃）；τ＝４．２（ｍｓ）。
【００４６】
実施例８
２−ＢＢ（Ｆ，Ｆ）ＣＦ２ＯＢＢ−５                （I）          ６％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
５−ＢＢ（Ｆ，Ｆ）ＣＦ２ＯＢＢ−５                （I）          ６％
３−ＢＢ（Ｆ，Ｆ）ＣＦ２ＯＢＢ−Ｆ                （I）        １０％
４−ＢＢ（Ｆ，Ｆ）ＣＦ２ＯＢＢ−Ｆ                （I）        １０％
５−ＢＢ（Ｆ，Ｆ）ＣＦ２ＯＢＢ−Ｆ                （I）        １０％
２−ＢＢ（Ｆ，Ｆ）ＣＦ２ＯＢＢ−ＣＬ              （I）          ５％
３−ＢＢ（Ｆ，Ｆ）ＣＦ２ＯＢＢ−ＣＬ              （I）          ５％
４−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
３−ＢＢ（Ｆ，Ｆ）ＣＦ２ＯＢ（Ｆ）−Ｆ           （II）        １０％
５−ＢＢ（Ｆ，Ｆ）ＣＦ２ＯＢ（Ｆ）−Ｆ           （II）          ５％
３−ＨＨ−４                                    （III）          ５％
ＴNI＝１０３．２（℃）；Δｎ＝０．１９５；Ｖth＝１．４６（Ｖ）；
ＴCN＜−３０（℃）；τ＝４．４（ｍｓ）。
【００４７】
実施例９
２−ＢＢ（Ｆ，Ｆ）ＣＦ２ＯＢＢ−５                （I）          ４％
３−ＢＢ（Ｆ，Ｆ）ＣＦ２ＯＢＢ−５                （I）          ４％
５−ＢＢ（Ｆ，Ｆ）ＣＦ２ＯＢＢ−２                （I）          ４％
５−ＢＢ（Ｆ，Ｆ）ＣＦ２ＯＢＢ−３                （I）          ４％
５−ＢＢ（Ｆ，Ｆ）ＣＦ２ＯＢＢ−５                （I）          ４％
３−ＢＢ（Ｆ，Ｆ）ＣＦ２ＯＢＢ−Ｆ                （I）        １０％
４−ＢＢ（Ｆ，Ｆ）ＣＦ２ＯＢＢ−Ｆ                （I）        １０％
５−ＢＢ（Ｆ，Ｆ）ＣＦ２ＯＢＢ−Ｆ                （I）        １０％
２−ＢＢ（Ｆ，Ｆ）ＣＦ２ＯＢＢ−ＣＬ              （I）          ５％
３−ＢＢ（Ｆ，Ｆ）ＣＦ２ＯＢＢ−ＣＬ              （I）          ５％
４−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
５−ＨＢ（Ｆ，Ｆ）ＣＦ２ＯＢＢ（Ｆ）−Ｆ          （I）          ３％
３−ＨＢ（Ｆ，Ｆ）ＣＦ２ＯＢＢ（Ｆ，Ｆ）−Ｆ      （I）          ３％
３−ＢＢ（Ｆ，Ｆ）ＣＦ２ＯＢＢ（Ｆ）−Ｆ          （I）          ５％
３−ＢＢ（Ｆ，Ｆ）ＣＦ２ＯＢＢ（Ｆ，Ｆ）−Ｆ      （I）          ５％
５−ＨＢ（Ｆ，Ｆ）ＣＦ２ＯＢＢ（Ｆ）−ＣＬ        （I）          ３％
４−ＢＢ（Ｆ，Ｆ）ＣＦ２ＯＢＢ（Ｆ）−ＣＬ        （I）          ３％
３−ＢＢ（Ｆ，Ｆ）ＣＦ２ＯＢ（Ｆ）−ＯＣＦ3      （II）          ２％
３−ＨＢ（Ｆ，Ｆ）ＣＦ２ＯＢ（Ｆ，Ｆ）−ＣＦ3    （II）          ２％
４−ＨＢ（Ｆ，Ｆ）ＣＦ２ＯＢ（Ｆ）−ＣＬ         （II）          ２％
３−ＢＢ（Ｆ，Ｆ）ＣＦ２ＯＢ（Ｆ）−ＣＬ         （II）          ２％
ＴNI＝１１０．０（℃）；Δｎ＝０．１９７；Ｖth＝１．４８（Ｖ）；
ＴCN＜−４０（℃）；τ＝５（ｍｓ）。
【００４８】
実施例１０
５−ＨＢＢ（Ｆ）Ｂ−２                            （I）        １０％
５−ＨＢＢ（Ｆ）Ｂ−３                            （I）        １０％
５−ＢＢ（Ｆ，Ｆ）ＣＦ２ＯＢＢ−２                （I）          ５％
５−ＢＢ（Ｆ，Ｆ）ＣＦ２ＯＢＢ−３                （I）          ５％
３−ＨＢＢ（Ｆ，Ｆ）−Ｆ                         （II）        １０％
２−ＢＢ（Ｆ，Ｆ）ＣＦ２ＯＢ（Ｆ，Ｆ）−Ｆ       （II）          ３％
３−ＢＢ（Ｆ，Ｆ）ＣＦ２ＯＢ（Ｆ，Ｆ）−Ｆ       （II）        １５％
５−ＢＢ（Ｆ，Ｆ）ＣＦ２ＯＢ（Ｆ，Ｆ）−Ｆ       （II）          ７％
３−ＢＢ（Ｆ，Ｆ）ＣＦ２ＯＢ−Ｆ                 （II）        １０％
５−ＢＢ（Ｆ，Ｆ）ＣＦ２ＯＢ−Ｆ                 （II）        １０％
２−ＨＢＢ−Ｆ                                   （II）          ５％
３−ＨＢＢ−Ｆ                                   （II）          ５％
５−ＨＢＢ−Ｆ                                   （II）          ５％
ＴNI＝１０２．９（℃）；Δｎ＝０．１８０；Ｖth＝１．６９（Ｖ）；
ＴCN＜−３０（℃）；τ＝７（ｍｓ）。
【００４９】
実施例１１
２−ＢＢ（Ｆ，Ｆ）ＣＦ２ＯＢＢ−５                （I）          ６％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
５−ＢＢ（Ｆ，Ｆ）ＣＦ２ＯＢＢ−５                （I）          ６％
３−ＢＢ（Ｆ，Ｆ）ＣＦ２ＯＢＢ−Ｆ                （I）          ９％
４−ＢＢ（Ｆ，Ｆ）ＣＦ２ＯＢＢ−Ｆ                （I）          ９％
５−ＢＢ（Ｆ，Ｆ）ＣＦ２ＯＢＢ−Ｆ                （I）          ９％
３−ＢＢ（Ｆ，Ｆ）ＣＦ２ＯＢＢ−ＣＬ              （I）          ９％
５−ＢＢ（Ｆ，Ｆ）ＣＦ２ＯＢＢ−ＣＬ              （I）          ９％
２−ＢＢ（Ｆ，Ｆ）ＣＦ２ＯＢ（Ｆ）−Ｆ           （II）        １０％
５−ＢＢ（Ｆ，Ｆ）ＣＦ２ＯＢ（Ｆ）−Ｆ           （II）        １０％
７−ＨＢ（Ｆ，Ｆ）−Ｆ                          （III）          ２％
７−ＨＢ（Ｆ）−Ｆ                              （III）          ３％
ＴNI＝９８．６（℃）；Δｎ＝０．１９７；Ｖth＝１．５７（Ｖ）；
ＴCN＜−３０（℃）；τ＝３．９（ｍｓ）。
【００５０】
実施例１２
２−ＢＢ（Ｆ，Ｆ）ＣＦ２ＯＢＢ−５                （I）          ６％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
５−ＢＢ（Ｆ，Ｆ）ＣＦ２ＯＢＢ−５                （I）          ６％
３−ＢＢ（Ｆ，Ｆ）ＣＦ２ＯＢＢ−Ｆ                （I）        １０％
４−ＢＢ（Ｆ，Ｆ）ＣＦ２ＯＢＢ−Ｆ                （I）          ５％
５−ＢＢ（Ｆ，Ｆ）ＣＦ２ＯＢＢ−Ｆ                （I）        １０％
２−ＢＢ（Ｆ，Ｆ）ＣＦ２ＯＢＢ−ＣＬ              （I）          ５％
３−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
２−ＢＢ（Ｆ，Ｆ）ＣＦ２ＯＢ（Ｆ）−Ｆ           （II）          ５％
３−ＢＢ（Ｆ，Ｆ）ＣＦ２ＯＢ（Ｆ）−Ｆ           （II）          ５％
４−ＢＢ（Ｆ，Ｆ）ＣＦ２ＯＢ（Ｆ）−Ｆ           （II）          ５％
５−ＢＢ（Ｆ，Ｆ）ＣＦ２ＯＢ（Ｆ）−Ｆ           （II）          ５％
３−ＨＢ−Ｏ２                                  （III）          ２％
５−ＨＢ−ＣＬ                                  （III）          ２％
５−ＢＢ（Ｆ）−Ｆ                              （III）          ３％
７−ＢＢ−ＣＬ                                  （III）          ３％
ＴNI＝９１．１（℃）；Δｎ＝０．１８０；Ｖth＝１．４７（Ｖ）；
ＴCN＜−４０（℃）；τ＝６（ｍｓ）。
【００５１】
実施例１３
２−ＢＢ（Ｆ，Ｆ）ＣＦ２ＯＢＢ−５                （I）          ６％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
５−ＢＢ（Ｆ，Ｆ）ＣＦ２ＯＢＢ−５                （I）          ６％
３−ＢＢ（Ｆ，Ｆ）ＣＦ２ＯＢＢ−Ｆ                （I）        １０％
４−ＢＢ（Ｆ，Ｆ）ＣＦ２ＯＢＢ−Ｆ                （I）          ５％
５−ＢＢ（Ｆ，Ｆ）ＣＦ２ＯＢＢ−Ｆ                （I）        １０％
２−ＢＢ（Ｆ，Ｆ）ＣＦ２ＯＢＢ−ＣＬ              （I）          ５％
３−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
３−ＢＢ（Ｆ，Ｆ）ＣＦ２ＯＢ−Ｆ                 （II）          ５％
３−ＢＢ（Ｆ，Ｆ）ＣＦ２ＯＢ（Ｆ）−Ｆ           （II）          ５％
５−ＢＢ（Ｆ，Ｆ）ＣＦ２ＯＢ（Ｆ）−Ｆ           （II）          ５％
２−ＢＢ（Ｆ，Ｆ）ＣＦ２ＯＢ（Ｆ，Ｆ）−Ｆ       （II）          ５％
７−ＨＢ−１                                    （III）          ２％
５−ＢＢ−Ｏ２                                  （III）          ２％
７−ＢＢ（Ｆ，Ｆ）−Ｆ                          （III）          ２％
５−ＢＢ−ＣＬ                                  （III）          ２％
５−Ｂ（Ｆ）Ｂ−ＣＬ                            （III）          ２％
ＴNI＝９０．９（℃）；Δｎ＝０．１８１；Ｖth＝１．４５（Ｖ）；
ＴCN＜−３０（℃）；τ＝６．２（ｍｓ）。
【００５２】
実施例１４
２−ＢＢ（Ｆ，Ｆ）ＣＦ２ＯＢＢ−５                （I）          ６％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
５−ＢＢ（Ｆ，Ｆ）ＣＦ２ＯＢＢ−５                （I）          ６％
３−ＢＢ（Ｆ，Ｆ）ＣＦ２ＯＢＢ−Ｆ                （I）        １０％
４−ＢＢ（Ｆ，Ｆ）ＣＦ２ＯＢＢ−Ｆ                （I）          ５％
５−ＢＢ（Ｆ，Ｆ）ＣＦ２ＯＢＢ−Ｆ                （I）        １０％
２−ＢＢ（Ｆ，Ｆ）ＣＦ２ＯＢＢ−ＣＬ              （I）          ５％
３−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
２−ＢＢ（Ｆ，Ｆ）ＣＦ２ＯＢ（Ｆ）−Ｆ           （II）          ５％
３−ＢＢ（Ｆ，Ｆ）ＣＦ２ＯＢ（Ｆ）−Ｆ           （II）          ５％
４−ＢＢ（Ｆ，Ｆ）ＣＦ２ＯＢ（Ｆ）−Ｆ           （II）          ５％
５−ＢＢ（Ｆ，Ｆ）ＣＦ２ＯＢ（Ｆ）−Ｆ           （II）          ５％
５−ＨＨ−３                                    （III）          １％
５−ＨＨ−Ｏ１                                  （III）          １％
５−ＨＥＢ（Ｆ，Ｆ）−Ｆ                        （III）          ２％
５−ＢＢ−Ｏ２                                  （III）          ２％
７−ＢＢ（Ｆ）−Ｆ                              （III）          ２％
５−ＢＢ−ＣＬ                                  （III）          ２％
ＴNI＝９２．６（℃）；Δｎ＝０．１８０；Ｖth＝１．４９（Ｖ）；
ＴCN＜−４０（℃）；τ＝５．７（ｍｓ）。
【００５３】
実施例１５
２−ＢＢ（Ｆ，Ｆ）ＣＦ２ＯＢＢ−５                （I）          ７％
３−ＢＢ（Ｆ，Ｆ）ＣＦ２ＯＢＢ−５                （I）          ６％
５−ＢＢ（Ｆ，Ｆ）ＣＦ２ＯＢＢ−２                （I）          ６％
５−ＢＢ（Ｆ，Ｆ）ＣＦ２ＯＢＢ−３                （I）          ６％
３−ＢＢ（Ｆ，Ｆ）ＣＦ２ＯＢＢ−Ｆ                （I）          ９％
４−ＢＢ（Ｆ，Ｆ）ＣＦ２ＯＢＢ−Ｆ                （I）          ８％
５−ＢＢ（Ｆ，Ｆ）ＣＦ２ＯＢＢ−Ｆ                （I）          ８％
３−ＢＢ（Ｆ，Ｆ）ＣＦ２ＯＢＢ−ＣＬ              （I）          ８％
５−ＢＢ（Ｆ，Ｆ）ＣＦ２ＯＢＢ−ＣＬ              （I）          ７％
２−ＢＢ（Ｆ，Ｆ）ＣＦ２ＯＢ−Ｆ                 （II）          ４％
３−ＢＢ（Ｆ，Ｆ）ＣＦ２ＯＢ−Ｆ                 （II）          ５％
３−ＢＢ（Ｆ，Ｆ）ＣＦ２ＯＢ（Ｆ，Ｆ）−Ｆ       （II）          ５％
５−ＢＢ（Ｆ，Ｆ）ＣＦ２ＯＢ（Ｆ，Ｆ）−Ｆ       （II）          ５％
５−ＨＢ−Ｏ２                                  （III）          ２％
３−ＨＢ−Ｏ２                                  （III）          ２％
５−ＢＢ（Ｆ，Ｆ）−Ｆ                          （III）          ２％
５−ＢＢ−ＣＬ                                  （III）          ２％
５−Ｂ（Ｆ）Ｂ−ＣＬ                            （III）          ２％
３−ＨＨＢ−１                                               １．５％
３−ＨＨＢ−３                                               １．５％
Ｖ−ＨＨＢ−１                                               １．５％
Ｖ２−ＨＨＢ−１                                             １．５％
ＴNI＝９２．９（℃）；Δｎ＝０．１７５；Ｖth＝１．５６（Ｖ）；
ＴCN＜−４０（℃）；τ＝６（ｍｓ）。
【００５４】
実施例１６
２−ＢＢ（Ｆ，Ｆ）ＣＦ２ＯＢＢ−５                （I）          ５％
３−ＢＢ（Ｆ，Ｆ）ＣＦ２ＯＢＢ−５                （I）          ５％
５−ＢＢ（Ｆ，Ｆ）ＣＦ２ＯＢＢ−２                （I）          ５％
５−ＢＢ（Ｆ，Ｆ）ＣＦ２ＯＢＢ−３                （I）          ５％
５−ＢＢ（Ｆ，Ｆ）ＣＦ２ＯＢＢ−５                （I）          ５％
３−ＢＢ（Ｆ，Ｆ）ＣＦ２ＯＢＢ−Ｆ                （I）          ９％
４−ＢＢ（Ｆ，Ｆ）ＣＦ２ＯＢＢ−Ｆ                （I）          ８％
５−ＢＢ（Ｆ，Ｆ）ＣＦ２ＯＢＢ−Ｆ                （I）          ８％
２−ＢＢ（Ｆ，Ｆ）ＣＦ２ＯＢＢ−ＣＬ              （I）          ５％
３−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
３−ＢＢ（Ｆ，Ｆ）ＣＦ２ＯＢ−ＣＬ               （II）          ５％
３−ＢＢ（Ｆ，Ｆ）ＣＦ２ＯＢ（Ｆ）−Ｆ           （II）          ５％
５−ＢＢ（Ｆ，Ｆ）ＣＦ２ＯＢ（Ｆ）−Ｆ           （II）          ５％
５−ＢＢ（Ｆ，Ｆ）ＣＦ２ＯＢ（Ｆ，Ｆ）−Ｆ       （II）          ５％
５−ＨＨ−Ｖ                                    （III）          ２％
３−ＨＥＢ（Ｆ，Ｆ）−Ｆ                        （III）          ２％
５−ＢＢ−２                                    （III）          ２％
５−ＢＢ−ＣＬ                                  （III）          ２％
５−ＢＢ（Ｆ，Ｆ）−Ｆ                          （III）          ２％
３−ＨＢＢ−１                                                   ３％
５−ＨＨＢ−２                                                   ２％
ＴNI＝９２．１（℃）；Δｎ＝０．１７７；Ｖth＝１．５８（Ｖ）；
ＴCN＜−３０（℃）；τ＝５．８（ｍｓ）。
【００５５】
実施例１７
５−ＨＢＢ（Ｆ）Ｂ−２                            （I）        １０％
５−ＨＢＢ（Ｆ）Ｂ−３                            （I）        １０％
２−ＢＢ（Ｆ，Ｆ）ＣＦ２ＯＢＢ−５                （I）          ５％
３−ＢＢ（Ｆ，Ｆ）ＣＦ２ＯＢＢ−５                （I）          ５％
５−ＢＢ（Ｆ，Ｆ）ＣＦ２ＯＢＢ−２                （I）          ５％
５−ＢＢ（Ｆ，Ｆ）ＣＦ２ＯＢＢ−３                （I）          ５％
３−ＢＢ（Ｆ，Ｆ）ＣＦ２ＯＢＢ−Ｆ                （I）          ５％
５−ＢＢ（Ｆ，Ｆ）ＣＦ２ＯＢＢ−Ｆ                （I）          ５％
３−ＢＢ（Ｆ，Ｆ）ＣＦ２ＯＢＢ−ＣＬ              （I）          ５％
５−ＢＢ（Ｆ，Ｆ）ＣＦ２ＯＢＢ−ＣＬ              （I）          ５％
３−Ｂ（Ｆ）Ｂ（Ｆ）Ｂ−ＣＬ                     （II）          ５％
５−Ｂ（Ｆ）Ｂ（Ｆ）Ｂ−ＣＬ                     （II）          ５％
３−ＢＢ（Ｆ，Ｆ）ＣＦ２ＯＢ−Ｆ                 （II）          ５％
５−ＢＢ（Ｆ，Ｆ）ＣＦ２ＯＢ−ＣＬ               （II）          ５％
３−ＢＢ（Ｆ，Ｆ）ＣＦ２ＯＢ（Ｆ）−Ｆ           （II）          ５％
５−ＨＨ−Ｖ                                    （III）          ３％
３−ＨＢ−Ｏ２                                  （III）          ３％
５−ＢＢ−Ｏ２                                  （III）          ３％
５−ＢＢ−ＣＬ                                  （III）          ３％
５−Ｂ（Ｆ）Ｂ−ＣＬ                            （III）          ３％
ＴNI＝１０４．４（℃）；Δｎ＝０．１８９；Ｖth＝１．３５（Ｖ）；
ＴCN＜−３０（℃）；τ＝８（ｍｓ）。
【００５６】
比較例１
特開平９−１７６６４５号公報の実施例６に記載の下記の液晶組成物を調製した。この液晶組成物は本発明の液晶組成物と比較して応答時間が長い。
３−ＨＨＢ（Ｆ，Ｆ）−Ｆ                                  ５．０％
３−ＨＨ２Ｂ（Ｆ，Ｆ）−Ｆ                              １０．０％
５−ＨＨ２Ｂ（Ｆ，Ｆ）−Ｆ                              １０．０％
３−ＨＢＢ（Ｆ，Ｆ）−Ｆ                                ２６．０％
５−ＨＢＢ（Ｆ，Ｆ）−Ｆ                                ２６．０％
３−ＨＨＥＢ（Ｆ，Ｆ）−Ｆ                              １０．０％
３−ＨＢＥＢ（Ｆ，Ｆ）−Ｆ                                ２．０％
５−ＨＢＥＢ（Ｆ，Ｆ）−Ｆ                                ２．０％
３−ＨＨＢＢ（Ｆ，Ｆ）−Ｆ                                ６．０％
ＴNI＝８２．２（℃）；Δｎ＝０．１１０；Ｖth＝１．３８（Ｖ）；
ＴCN＜−２０（℃）；τ＝１６（ｍｓ）。
【００５７】
比較例２
特開平９−１７６６４５号公報の実施例１８に記載された下記の液晶組成物を調製した。この液晶組成物は本発明の液晶組成物と比較してしきい値電圧が高い。
７−ＨＢ（Ｆ，Ｆ）−Ｆ                                  ７．０％
２−ＢＴＢ−Ｏ１                                      １１．０％
３−ＨＢ−Ｏ２                                          ３．０％
２−ＨＢＢ（Ｆ）−Ｆ                                  １２．０％
３−ＨＢＢ（Ｆ）−Ｆ                                  １１．０％
５−ＨＢＢ（Ｆ）−Ｆ                                  １０．０％
３−ＨＢＢ（Ｆ，Ｆ）−Ｆ                              １０．０％
５−ＨＢＢ（Ｆ，Ｆ）−Ｆ                              １１．０％
３−Ｈ２ＢＴＢ−２                                      ３．０％
３−Ｈ２ＢＴＢ−３                                      ４．０％
３−ＨＢ（Ｆ）ＴＢ−２                                  ６．０％
３−ＨＢ（Ｆ）ＴＢ−３                                  ６．０％
３−ＨＢ（Ｆ）ＴＢ−４                                  ６．０％
ＴNI＝９６．１（℃）；Δｎ＝０．１７９；Ｖth＝２．０１（Ｖ）；
ＴCN＜−２０（℃）；τ＝１０（ｍｓ）。
【００５８】
【発明の効果】
本発明によれば、応答時間が短く、かつ、しきい値電圧が低い液晶組成物およびこれを用いた液晶表示素子、特にＯＣＢモードの液晶表示素子を提供できる。